РУЛОННЫЙ ИЗОЛЯЦИОННЫЙ СТЕКЛОПЛАСТИК
COIL INSULATING FIBREGLASS

Изобретение относится к изоляционным стеклопластикам, используемым для защиты поверхности теплоизоляции трубопроводов, оборудования, строительных конструкций зданий и сооружений от воздействия атмосферных осадков.
Известен листовой стеклопластик для выполнения наружного покровного гидроизоляционного слоя по теплоизоляции трубопроводов, оборудования и емкостных сооружений, состоящий из двух слоев стеклотканевого полотна, пропитанных полимерным связующим на основе фенолформальдегидной смолы. При отверждении смолы выделяются вредные вещества - пары фенола, формальдегида (Сорочишин А.Г. Стеклопластики. Производство и применение в строительстве. - М.: Госстройиздат, 1961. - 168 с.; Стеклопластики марки ФСП и РСТ: Технические условия ТУ 2.296-101-01402628-2003).
Листовой стеклопластик изготавливается методом горячего прессования в этажных гидравлических прессах. Пропитанные два полотна стеклоткани укладываются между металлическими прокладочными листами. Прессование происходит при одновременном воздействии на материал высокого давления и температуры. Метод прессования требует дорогостоящего многооперационного оборудования, является энергоемким и трудоемким.
Существенным недостатком этого материала является то, что он обладает низкими гидроизоляционными свойствами в связи с тем, что при пропитке не полностью удаляются адсорбированная вода и пузырьки воздуха, находящиеся между моноволокнами в нитях стеклоткани (Николаев А.Ф. Синтетические полимеры и пластические массы на их основе. - М.: Изд. «Химия», 1964. - 784 с; Шалун Г.Б., Сурженко Е.М. Слоистые пластики. - Л.: «Химия», 1978. - 232 с).
Известен способ изготовления эпоксидного листового стеклопластика, включающий горячее прессование листов стеклоткани, пропитанной эпоксидным связующим, между прокладочными стальными листами с применением разделительной пленки (а.с. 1054091 «Способ изготовления эпоксидного листового стеклопластика», авторы Л.Н. Кузнецов, Е.Ф. Зинин).
Недостатком данного материала является, то что материал тяжелый, трудоемкий в изготовлении, имеет значительную продолжительность сроков схватывания эпоксидной смолы.
Близким по технической сущности к предлагаемому материалу является изоляционное рулонное покрытие для защиты от коррозии элементов строительных конструкций, включающее полиэтиленовую пленку с защитными наружными слоями, один из которых выполнен из стеклоткани, а наружный слой выполнен из бумаги (а.с. 554365 «Изоляционное рулонное покрытие», авторы Г.Н. Гельфман, А.Ф. Полак и др.).
Основным недостатком этого материала является то, что наружный слой выполнен из бумаги и со временем разрушается. В результате покрытие теряет свои защитные свойства, что приводит к прямому воздействию агрессивной среды на строительные конструкции.
Наиболее близким по технической сущности к предлагаемому материалу является дублированная полимерная пленка, состоящая из полиэтиленовой пленки, в которую с обеих сторон термовпрессованы полотна стеклоткани (а.с. 295848, М.кл. Е04b 1/64, 1965). Недостатком этого материала является то, что наружные слои из стеклоткани ворсистые, гибкие, уязвимые и это может привести к повреждению.
Задача изобретения - защита от коррозии элементов строительных конструкций, повышение стойкости к воздействию воздушной агрессивной среды и долговечности рулонного гидроизоляционного стеклопластика.
2
Указанная задача достигается тем, что изоляционное рулонное покрытие для защиты от коррозии элементов строительных конструкций, включающее полиэтиленовую пленку с защитными наружными слоями, один из которых выполнен из стеклоткани, отличающееся тем, что покрытие имеет два слоя стеклоткани, запрессованных в полиэтиленовую пленку, покрытие с обеих сторон обработано полимерным раствором состава, на 100 м площади, кг: стирол-акриловая эмульсия - 5,8; вода - 8,3; пигмент-краситель - 0,035.
Технический результат использования изобретения состоит в том, что полученный жесткий материал обеспечивает надежную изоляцию в естественных условиях от воздействия атмосферных осадков теплоизоляции трубопроводов, оборудования, резервуаров, строительных конструкций зданий и сооружений.
На фигуре 1 представлен разрез предлагаемого изоляционного рулонного покрытия.
В качестве исходных материалов для получения предлагаемого стеклопластика применяются стеклоткань марки Э толщиной 0,1-0,2 мм, полиэтиленовая пленка толщиной 0,2-0,3 мм, полимерный раствор на основе стирол-акриловой эмульсии и пигмента-красителя.
2
Полимерный раствор готовят из расчета на 100 м следующего состава: стирол- акриловая эмульсия - 5,8 кг; вода - 8,3 л; пигмент-краситель - 0,035 кг. Исходные материалы подают в металлическую емкость с мешалкой и перемешивают в течение десяти минут. Подготовленный раствор подается в пропиточную ванну технологической линии получения стеклопластика.
Предлагаемый рулонный изоляционный стеклопластик получают следующим образом. На нагретый до 120-160°C металлический барабан одновременно подаются два полотна стеклоткани и размещенное между ними полотно полиэтиленовой пленки, с последующим нанесением на обе стороны полимерного раствора.